ПИРОМЕТАЛЛУРГИЧЕСКИЙ СПОСОБ

2
1. Способ пирометаллургической переработки сульфидного материала, содержащего никель, с применением флюсовой композиции, содержащей кальций, причем указанная флюсовая композиция образует шлак, имеющий соотношение Fe/CaO от примерно 0,5 до примерно 5,0 по массе и соотношение SiО/Fe менее 0,2 по массе.
2. Способ по п.1, отличающийся тем, что флюсовая композиция образует шлак на основе кальция-феррита.
3. Способ по п.1 или 2, отличающийся тем, что флюсовая композиция содержит карбонат кальция.
4. Способ по любому из пп.1 или 2, отличающийся тем, что флюсовая композиция содержит известняк.
5. Способ по любому из пп.1 или 2, отличающийся тем, что сульфидный материал представляет собой никелевую руду, концентрат, штейн, шлак или их комбинацию.
6. Способ по любому из пп.1 или 2, отличающийся тем, что пирометаллургический процесс, в котором применяют указанный способ, представляет собой плавку, продувку в конвертере или рафинирование.
7. Способ по любому из пп.1 или 2, отличающийся тем, что флюсовую композицию сортируют перед применением в пирометаллургическом способе.
8. Способ по п.7, отличающийся тем, что флюсовую композицию сортируют на основании размера частиц.
9. Способ по п.1, отличающийся тем, что переработку сырья и ввод окислителя в печь осуществляют в непрерывном режиме.